(57)【要約】【課題】ガイドワイヤーやステント等の金属医療用具の表面に潤滑層を強固に結合させることにより、金属医療用具の表面に潤滑性、低タンパク質吸着性および／または低細胞吸着性を付与したうえで、更に金属医療用具表面の潤滑層の耐久性を向上させて、摺動性の低下、低タンパク質吸着性および／または低細胞吸着性の低下を抑制した金属医療用具、及びその製造方法を提供する。【解決手段】官能基を有するシラン化合物により処理された表面を少なくとも一部に有する金属医療用具であって、該官能基が、ポリオキシアルキレン基、金属塩含有親水性基、ハロゲン塩含有親水性基、又は、フッ素含有疎水性基であることを特徴とする潤滑性、低タンパク質吸着性および／または低細胞吸着性を有する金属医療用具。【選択図】なし【特許請求の範囲】
【請求項１】
官能基を有するシラン化合物により処理された表面を少なくとも一部に有する金属医療用具であって、
該官能基が、ポリオキシアルキレン基、金属塩含有親水性基、ハロゲン塩含有親水性基、又は、フッ素含有疎水性基であることを特徴とする潤滑性、低タンパク質吸着性および／または低細胞吸着性を有する金属医療用具。
【請求項２】
前記金属塩含有親水性基が、アルカリ金属塩含有親水性基、又は、アルカリ土類金属塩含有親水性基である請求項１記載の潤滑性、低タンパク質吸着性および／または低細胞吸着性を有する金属医療用具。
【請求項３】
前記ハロゲン塩含有親水性基が、塩素塩含有親水性基である請求項１記載の潤滑性、低タンパク質吸着性および／または低細胞吸着性を有する金属医療用具。
【請求項４】
前記フッ素含有疎水性基が、パーフルオロオキシアルキレン基である請求項１記載の潤滑性、低タンパク質吸着性および／または低細胞吸着性を有する金属医療用具。
【請求項５】
金属医療用具の表面を、ポリオキシアルキレン基、金属塩含有親水性基、ハロゲン塩含有親水性基、又は、フッ素含有疎水性基である官能基を有するシラン化合物で処理する工程を含むことを特徴とする潤滑性、低タンパク質吸着性および／または低細胞吸着性を有する金属医療用具の製造方法。
【請求項６】
前記製造方法は、更に、前記処理工程で得られた表面処理金属医療用具を、湿度５０％以上の条件下に保持する工程を含む請求項５記載の潤滑性、低タンパク質吸着性および／または低細胞吸着性を有する金属医療用具の製造方法。
【請求項７】
前記処理工程が、ｐＨ５以下の条件下で行われる請求項５又は６記載の潤滑性、低タンパク質吸着性および／または低細胞吸着性を有する金属医療用具の製造方法。
【発明の詳細な説明】
【技術分野】
【０００１】
本発明は、潤滑性、低タンパク質吸着性および／または低細胞吸着性を有する金属医療用具及びその製造方法に関する。
【背景技術】
【０００２】
ガイドワイヤーやステント等は、血管、気道、尿道その他体腔または組織内に挿入されたり、さらに留置されたりすることがある。このようにガイドワイヤーやステント等の医療用具が体内に挿入されるときには、体内の組織等を損傷して炎症を引き起こしたり、患者に苦痛を与えたりすることがあり、これらの問題を改善するために、体内に挿入される医療用具の摺動性を向上させることが求められていた。
更に体内に長期間留置されるステント等は、表面にタンパク質や細胞が吸着すると、例えば血栓となり、血管が塞がるなどの問題が起きるため、表面にタンパク質や細胞が極力付かないことが求められている。
【０００３】
上述の問題を改善する方法として、ガイドワイヤーやステント等の医療用具の表面を親水性樹脂やフッ素樹脂などでコーティングする方法が提案されている。
【発明の概要】
【発明が解決しようとする課題】
【０００４】
上述のように、医療用具の表面に潤滑性を付与し、医療用具の摺動性を向上させる方法が種々試みられている。しかしながら、いずれも医療用具の表面に樹脂をコーティングする、又は、コーティング後に硬化を行うのみであって、特に医療用具の表面が金属である場合には、医療用具の表面と強固に結合していないためコーティング樹脂が医療用具表面から容易に剥離、脱離し、医療用具の摺動性が低下してしまうという問題や、タンパク質や細胞が留置中に徐々に付着するという問題があった。このため、摺動性の低下や、タンパク質や細胞の低吸着・低付着能の低下が抑制された金属医療用具の開発が求められていた。
【０００５】
本発明は、前記課題を解決し、ガイドワイヤーやステント等の金属医療用具の表面に潤滑層を強固に結合させることにより、金属医療用具の表面に潤滑性、低タンパク質吸着性および／または低細胞吸着性を付与したうえで、更に金属医療用具表面の潤滑層の耐久性を向上させて、摺動性の低下、低タンパク質吸着性および／または低細胞吸着性の低下を抑制した金属医療用具、及びその製造方法を提供することを目的とする。
【課題を解決するための手段】
【０００６】
本発明は、官能基を有するシラン化合物により処理された表面を少なくとも一部に有する金属医療用具であって、該官能基が、ポリオキシアルキレン基、金属塩含有親水性基、ハロゲン塩含有親水性基、又は、フッ素含有疎水性基であることを特徴とする潤滑性、低タンパク質吸着性および／または低細胞吸着性を有する金属医療用具に関する。
【０００７】
上記金属塩含有親水性基は、アルカリ金属塩含有親水性基、又は、アルカリ土類金属塩含有親水性基であることが好ましい。
【０００８】
上記ハロゲン塩含有親水性基は、塩素塩含有親水性基であることが好ましい。
【０００９】
上記フッ素含有疎水性基は、パーフルオロオキシアルキレン基であることが好ましい。
【００１０】
本発明はまた、金属医療用具の表面を、ポリオキシアルキレン基、金属塩含有親水性基、ハロゲン塩含有親水性基、又は、フッ素含有疎水性基である官能基を有するシラン化合物で処理する工程を含むことを特徴とする潤滑性、低タンパク質吸着性および／または低細胞吸着性を有する金属医療用具の製造方法に関する。
【００１１】
上記製造方法は、更に、上記処理工程で得られた表面処理金属医療用具を、湿度５０％以上の条件下に保持する工程を含むことが好ましい。
【００１２】
上記処理工程は、ｐＨ５以下の条件下で行われることが好ましい。
【発明の効果】
【００１３】
本発明によれば、ポリオキシアルキレン基、金属塩含有親水性基、ハロゲン塩含有親水性基、又は、フッ素含有疎水性基である官能基を有するシラン化合物により金属医療用具の表面を処理するため、金属医療用具の表面に存在する水酸基と当該シラン化合物とが化学結合で結合することとなり、金属医療用具の表面に潤滑性、低タンパク質吸着性および／または低細胞吸着性が付与され、更にその表面の潤滑層の耐久性が向上して、手でこするなどの応力がかかっても金属医療用具の摺動性の低下を抑制することができる。また、長期間留置する間に潤滑層が流れて取れていき、低タンパク質吸着性および／または低細胞吸着性が低下するのを抑制することができる。
【発明を実施するための形態】
【００１４】
本発明の潤滑性、低タンパク質吸着性および／または低細胞吸着性を有する金属医療用具は、ポリオキシアルキレン基、金属塩含有親水性基、ハロゲン塩含有親水性基、又は、フッ素含有疎水性基である官能基を有するシラン化合物により処理された表面を少なくとも一部に有するものである。
従来の表面処理、コーティングによって得られる金属医療用具表面上の潤滑層は当該表面との間に化学的な結合を形成しておらず、手でこするなどの応力がかかると容易に剥離、脱離してしまうため、耐久性、摺動性の維持に問題があった。更に、長期間留置する間に潤滑層が流れて取れていき、低タンパク質吸着性および／または低細胞吸着性が低下するという問題があった。これに対して、本発明の潤滑性、低タンパク質吸着性および／または低細胞吸着性を有する金属医療用具では、上記官能基を有するシラン化合物による処理により、金属医療用具表面に存在する水酸基と当該シラン化合物とが脱水または脱酸縮合反応し、化学結合が形成されている。これによって、金属医療用具表面上の潤滑層がこすれなどの応力で剥離、脱離してしまうのが抑制され、金属医療用具の摺動性の低下を防ぐことが可能となっている。更に、長期間留置する間に潤滑層が流れて取れていき、低タンパク質吸着性および／または低細胞吸着性が低下するのを抑制することも可能となっている。
また、シラン化合物がポリオキシアルキレン基、金属塩含有親水性基又はハロゲン塩含有親水性基を有する場合には、当該官能基は特に水との親和性が高いため、周りにより多くの水分子を保持でき、この水分子により流体潤滑が起こることから、このような官能基を有するシラン化合物により処理することで、金属医療用具の摺動性を目覚ましく向上させることができる。更に、長期間留置する間に潤滑層が流れて取れていき、低タンパク質吸着性および／または低細胞吸着性が低下するのを抑制することも可能となっている。
他方、シラン化合物がフッ素含有疎水性基を有する場合には、当該官能基が表面張力を著しく下げることができるため、フッ素含有疎水性基を有するシラン化合物により処理することで、金属医療用具の表面とその表面と接するもの（例えば、金属医療用具がガイドワイヤーである場合の、カテーテル内面や体細胞など）との間の分子の凝着力が大きく下がることから、金属医療用具の摺動性を大きく向上させることが可能である。更に、長期間留置する間に潤滑層が流れて取れていき、低タンパク質吸着性および／または低細胞吸着性が低下するのを抑制することも可能となっている。
【００１５】
本発明の潤滑性、低タンパク質吸着性および／または低細胞吸着性を有する金属医療用具は、上記シラン化合物により処理された表面を少なくとも潤滑性、低タンパク質吸着性および／または低細胞吸着性の必要とされる箇所に有していればよいが、表面全体が上記シラン化合物により処理されたものであってもよい。
【００１６】
上記シラン化合物は、ポリオキシアルキレン基、金属塩含有親水性基、ハロゲン塩含有親水性基、又は、フッ素含有疎水性基である官能基を有するものであって、かつ、金属医療用具の表面に存在する水酸基と化学結合を形成することができるものであればよい。そのようなシラン化合物としては、ポリオキシアルキレン基、金属塩含有親水性基、ハロゲン塩含有親水性基、又は、フッ素含有疎水性基である官能基を有し、更に、ケイ素原子に結合したアルコキシ基やハロゲン基等の水酸基と反応することができる基を有するシラン化合物が挙げられる。
【００１７】
上記シラン化合物のうち、ポリオキシアルキレン基を有するシラン化合物は、分子中に、ポリオキシアルキレン基と、金属医療用具の表面に存在する水酸基と反応することができる基とを有していればよく、そのようなシラン化合物は金属医療用具の表面に存在する水酸基と反応することができる基により金属医療用具の表面と化学的に結合することができ、また、ポリオキシアルキレン基により金属医療用具の表面に潤滑性、低タンパク質吸着性および／または低細胞吸着性を付与することができるため、本発明の効果を充分に奏することができる。このように、上記シラン化合物がポリオキシアルキレン基を有するシラン化合物であることもまた、本発明の好適な実施形態の１つである。
【００１８】
上記ポリオキシアルキレン基を有するシラン化合物としては、なかでも、加水分解性基及びポリオキシアルキレン基を有するシラン化合物（１分子内）が好ましい。ここで、加水分解性基としては、例えば、メトキシ基、エトキシ基などに代表される後述の加水分解性基などが挙げられ、ポリオキシアルキレン基としては、例えば、後述の直鎖状又は分岐鎖状のポリアルキレンエーテル構造を有する２価の基などが挙げられる。
【００１９】
上記ポリオキシアルキレン基を有するシラン化合物としては、下記一般式（１）又は（２）で表されるシラン化合物が好ましい。
【００２０】
【化１】
2015107312.tif 000002
【００２１】
上記一般式（１）中、Ａは、水素原子、直鎖状若しくは分岐鎖状の炭素数１〜３のアルキル基、又は、直鎖状若しくは分岐鎖状の炭素数１〜３のアシル基を表す。Ｒａは、直鎖状又は分岐鎖状の炭素数１〜３のアルキレン基を表す。Ｒｂは、直鎖状又は分岐鎖状の炭素数１〜５のアルキレン基を表す。Ｒｃ、Ｒｄ及びＲｅは、同一又は異なって、ハロゲン原子、ヒドロキシ基、直鎖状若しくは分岐鎖状の炭素数１〜３のアルキル基、又は、直鎖状若しくは分岐鎖状の炭素数１〜３のアルコキシ基を表す。ただし、Ｒｃ、Ｒｄ及びＲｅの少なくとも１つは、ハロゲン原子、ヒドロキシ基、又は、直鎖状若しくは分岐鎖状の炭素数１〜３のアルコキシ基である。ｘは、ＲａＯで表されるオキシアルキレン基の繰り返し単位数を表し、２〜５００の整数である。
【００２２】
【化２】
2015107312.tif 000003
【００２３】
上記一般式（２）中、Ｒｆは、直鎖状又は分岐鎖状の炭素数１〜３のアルキレン基を表す。Ｒｇ及びＲｈは、同一又は異なって、直鎖状若しくは分岐鎖状の炭素数１〜５のアルキレン基を表す。Ｒｉ、Ｒｊ、Ｒｋ、Ｒｌ、Ｒｍ及びＲｎは、同一又は異なって、ハロゲン原子、ヒドロキシ基、直鎖状若しくは分岐鎖状の炭素数１〜３のアルキル基、又は、直鎖状若しくは分岐鎖状の炭素数１〜３のアルコキシ基を表す。ただし、Ｒｉ、Ｒｊ、Ｒｋ、Ｒｌ、Ｒｍ及びＲｎの少なくとも１つは、ハロゲン原子、ヒドロキシ基、又は、直鎖状若しくは分岐鎖状の炭素数１〜３のアルコキシ基である。ｙは、ＲｆＯで表されるオキシアルキレン基の繰り返し単位数を表し、２〜５００の整数である。
【００２４】
上記一般式（１）におけるＡとしては、水素原子、直鎖状若しくは分岐鎖状の炭素数１〜３のアルキル基、又は、直鎖状若しくは分岐鎖状の炭素数１〜３のアシル基が水との親和性の観点から好ましい。より好ましくは、水素原子、直鎖状若しくは分岐鎖状の炭素数１〜２のアルキル基、又は、直鎖状若しくは分岐鎖状の炭素数１〜２のアシル基である。具体的に好ましくは、水素原子、メチル基、エチル基、プロピル基、イソプロピル基、アセチル基、プロピオニル基である。特に好ましくは、水素原子、メチル基、エチル基、アセチル基である。
【００２５】
上記一般式（１）におけるＲａとしては、直鎖状又は分岐鎖状の炭素数１〜３のアルキレン基が水との親和性の観点から好ましい。具体的に好ましくは、メチレン基、エチレン基、プロピレン基、イソプロピレン基であり、より好ましくは、エチレン基、プロピレン基、イソプロピレン基である。特に好ましくは、エチレン基、プロピレン基である。
【００２６】
上記一般式（１）におけるＲｂとしては、直鎖状又は分岐鎖状の炭素数１〜５のアルキレン基が水との親和性の観点から好ましい。より好ましくは、直鎖状又は分岐鎖状の炭素数１〜３のアルキレン基である。具体的に好ましくは、メチレン基、エチレン基、プロピレン基、イソプロピレン基、ブチレン基である。特に好ましくは、エチレン基、プロピレン基、イソプロピレン基である。
【００２７】
上記一般式（１）におけるＲｃ、Ｒｄ及びＲｅは、同一又は異なって、ハロゲン原子、ヒドロキシ基、直鎖状若しくは分岐鎖状の炭素数１〜３のアルキル基、又は、直鎖状若しくは分岐鎖状の炭素数１〜３のアルコキシ基であって、Ｒｃ、Ｒｄ及びＲｅの少なくとも１つが、ハロゲン原子、ヒドロキシ基、又は、直鎖状若しくは分岐鎖状の炭素数１〜３のアルコキシ基であることが水との親和性の観点から好ましい。より好ましくは、同一又は異なって、フッ素原子、塩素原子、臭素原子、メチル基、エチル基、プロピル基、イソプロピル基、メトキシ基、エトキシ基、プロポキシ基、又は、イソプロポキシ基であって、少なくとも１つが、フッ素原子、塩素原子、臭素原子、メトキシ基、エトキシ基、プロポキシ基、又は、イソプロポキシ基である形態である。更に好ましい形態は、Ｒｃ、Ｒｄ及びＲｅがいずれも同一又は異なって、メトキシ基、エトキシ基、プロポキシ基、又は、イソプロポキシ基である形態、Ｒｃ、Ｒｄ及びＲｅのうち少なくとも１つがフッ素原子、塩素原子、臭素原子、メトキシ基、エトキシ基、プロポキシ基、又は、イソプロポキシ基であって、残りがメチル基、エチル基、プロピル基、又は、イソプロピル基である形態である。特に好ましい形態は、Ｒｃ、Ｒｄ及びＲｅがいずれも同一又は異なってメトキシ基、エトキシ基、又は、プロポキシ基である形態、Ｒｃ、Ｒｄ及びＲｅのうち２つが同一又は異なって、メトキシ基、エトキシ基、又は、プロポキシ基であり、残り１つがメチル基、エチル基、プロピル基、又は、イソプロピル基である形態、Ｒｃ、Ｒｄ及びＲｅのうち１つがフッ素原子、塩素原子、又は、臭素原子であり、残り２つが同一又は異なって、メチル基、エチル基、プロピル基、又は、イソプロピル基である形態である。
【００２８】
上記一般式（１）におけるｘは、ＲａＯで表されるオキシアルキレン基の繰り返し単位数を表すが、２〜５００の整数であることが水との親和性の観点から好ましく、より好ましくは４以上、更に好ましくは５以上である。また、より好ましくは２００以下である。
【００２９】
このように、上記一般式（１）において、（ＲａＯ）ｘが、直鎖状又は分岐鎖状のポリアルキレンエーテル構造を有する２価の基を表し、Ｒｃ、Ｒｄ及びＲｅの少なくとも１つが、加水分解性基となっている。
【００３０】
上記一般式（２）におけるＲｆとしては、直鎖状又は分岐鎖状の炭素数１〜３のアルキレン基が分子の回転運動性又は屈曲性の観点から好ましい。具体的に好ましくは、メチレン基、エチレン基、プロピレン基、イソプロピレン基である。特に好ましくは、エチレン基、プロピレン基、イソプロピレン基である。
【００３１】
上記一般式（２）におけるＲｇ及びＲｈしては、同一又は異なって、直鎖状又は分岐鎖状の炭素数１〜５のアルキレン基であることが親水性又は加水分解性の観点から好ましい。より好ましくは、同一又は異なって、直鎖状又は分岐鎖状の炭素数１〜３のアルキレン基であることである。具体的に好ましくは、同一又は異なって、メチレン基、エチレン基、プロピレン基、イソプロピレン基であり、特に好ましくは、メチレン基、エチレン基、プロピレン基であることである。
【００３２】
上記一般式（２）におけるＲｉ、Ｒｊ、Ｒｋ、Ｒｌ、Ｒｍ及びＲｎは、同一又は異なって、ハロゲン原子、ヒドロキシ基、直鎖状若しくは分岐鎖状の炭素数１〜３のアルキル基、又は、直鎖状若しくは分岐鎖状の炭素数１〜３のアルコキシ基であって、Ｒｉ、Ｒｊ、Ｒｋ、Ｒｌ、Ｒｍ及びＲｎの少なくとも１つが、ハロゲン原子、ヒドロキシ基、又は、直鎖状若しくは分岐鎖状の炭素数１〜３のアルコキシ基であることが親水性又は加水分解性の観点から好ましい。より好ましくは、同一又は異なって、フッ素原子、塩素原子、臭素原子、メチル基、エチル基、プロピル基、イソプロピル基、メトキシ基、エトキシ基、プロポキシ基、又は、イソプロポキシ基であって、少なくとも１つが、フッ素原子、塩素原子、臭素原子、メトキシ基、エトキシ基、プロポキシ基、又は、イソプロポキシ基である形態である。更に好ましい形態は、Ｒｉ、Ｒｊ、Ｒｋ、Ｒｌ、Ｒｍ及びＲｎがいずれも同一又は異なって、メトキシ基、エトキシ基、プロポキシ基、又は、イソプロポキシ基である形態、Ｒｉ、Ｒｊ、Ｒｋ、Ｒｌ、Ｒｍ及びＲｎのうち少なくとも１つがフッ素原子、塩素原子、臭素原子、メトキシ基、エトキシ基、プロポキシ基、又は、イソプロポキシ基であって、残りがメチル基、エチル基、プロピル基、又は、イソプロピル基である形態である。特に好ましい形態は、Ｒｉ、Ｒｊ、Ｒｋ、Ｒｌ、Ｒｍ及びＲｎがいずれも同一又は異なってメトキシ基、エトキシ基、又は、プロポキシ基である形態、Ｒｉ、Ｒｊ及びＲｋのうち２つ並びにＲｌ、Ｒｍ及びＲｎのうち２つが、同一又は異なって、メトキシ基、エトキシ基、又は、プロポキシ基であり、Ｒｉ、Ｒｊ及びＲｋのうちの残り１つ並びにＲｌ、Ｒｍ及びＲｎのうちの残り１つが、同一又は異なって、メチル基、エチル基、プロピル基、又は、イソプロピル基である形態、Ｒｉ、Ｒｊ及びＲｋのうち１つ並びにＲｌ、Ｒｍ及びＲｎのうち１つが、同一又は異なって、フッ素原子、塩素原子、又は、臭素原子であり、Ｒｉ、Ｒｊ及びＲｋのうちの残り２つ並びにＲｌ、Ｒｍ及びＲｎのうちの残り２つが、同一又は異なって、メチル基、エチル基、プロピル基、又は、イソプロピル基である形態である。
【００３３】
上記一般式（２）におけるｙは、ＲｆＯで表されるオキシアルキレン基の繰り返し単位数を表すが、２〜５００の整数であることが分子の回転運動性又は屈曲性の観点から好ましく、より好ましくは４以上、更に好ましくは５以上である。また、より好ましくは２００以下である。
【００３４】
このように、上記一般式（２）において、（ＲｆＯ）ｙが、直鎖状又は分岐鎖状のポリアルキレンエーテル構造を有する２価の基を表し、Ｒｉ、Ｒｊ、Ｒｋ、Ｒｌ、Ｒｍ及びＲｎのうち少なくとも１つが、加水分解性基となっている。
【００３５】
上記一般式（１）で表される化合物の好ましい形態として、例えば、下記化学式（３）〜（５）で表される化合物が挙げられる。
【００３６】
【化３】
2015107312.tif 000004
【００３７】
上記一般式（２）で表される化合物の好ましい形態として、例えば、下記化学式（６）〜（７）で表される化合物が挙げられる。
【００３８】
【化４】
2015107312.tif 000005
【００３９】
上記ポリオキシアルキレン基を有するシラン化合物の市販品としては、Ｇｅｌｅｓｔ社製のＳＩＡ００７８．０（上記化学式（３）で表される化合物）、ＳＩＨ６１８８．０（上記化学式（４）で表される化合物）、ＳＩＭ６４９２．５７（上記化学式（５）で表される化合物）、ＳＩＢ１８２４．８４（上記化学式（６）で表される化合物）、ＳＩＢ１６６０．０（上記化学式（７）で表される化合物）などが挙げられる。
【００４０】
上記シラン化合物のうち、金属塩含有親水性基を有するシラン化合物は、分子中に、金属塩を含有する親水性基と、金属医療用具の表面に存在する水酸基と反応することができる基とを有していればよく、そのようなシラン化合物は金属医療用具の表面に存在する水酸基と反応することができる基により金属医療用具の表面と化学的に結合することができ、また、金属塩含有親水性基により金属医療用具の表面に潤滑性、低タンパク質吸着性および／または低細胞吸着性を付与することができるため、本発明の効果を充分に奏することができる。このように、上記シラン化合物が金属塩含有親水性基を有するシラン化合物であることもまた、本発明の好適な実施形態の１つである。
なお、上記金属塩含有親水性基を有するシラン化合物は、分子中に、金属塩含有親水性基を１つ有していてもよいし、２つ以上有していてもよい。
【００４１】
上記金属塩含有親水性基を有するシラン化合物としては、なかでも、加水分解性基及び金属塩含有親水性基を有するシラン化合物（１分子内）が好ましい。ここで、加水分解性基としては、例えば、メトキシ基、エトキシ基などに代表される後述の加水分解性基などが挙げられ、金属塩含有親水性基としては、例えば、後述するものが挙げられる。
【００４２】
上記金属塩含有親水性基としては、カルボン酸金属塩、ホスホン酸エステル金属塩、スルホン酸金属塩が好ましい。上記金属塩含有親水性基がこのような基であると、水の保持性が向上する。
【００４３】
上記金属塩含有親水性基の金属は、アルカリ金属、アルカリ土類金属であることが好ましい。上記金属塩含有親水性基の金属がアルカリ金属、アルカリ土類金属であると、水の保持性が向上する。上記金属としては、リチウム、ナトリウム、カリウム、マグネシウム、カルシウムが特に好ましい。
このように、上記金属塩含有親水性基が、アルカリ金属塩含有親水性基、又は、アルカリ土類金属塩含有親水性基であることもまた、本発明の好適な実施形態の１つである。
【００４４】
上記金属塩含有親水性基を有するシラン化合物中の、金属医療用具の表面の水酸基と反応することができる基としては、例えば、メトキシシリル基、エトキシシリル基等の加水分解性基を有するアルコキシシリル基；ヒドロキシシリル基；などが挙げられ、上記金属塩含有親水性基を有するシラン化合物は、分子中に、上記金属医療用具の表面に存在する水酸基と反応することができる基を１つ有していてもよいし、２つ以上有していてもよい。
【００４５】
なかでも、上記金属塩含有親水性基を有するシラン化合物は、上記金属医療用具の表面に存在する水酸基と反応することができる基として、トリメトキシシリル基、トリエトキシシリル基、トリヒドロキシシリル基を有していることが好ましい。
【００４６】
上記金属塩含有親水性基を有するシラン化合物としては、例えば、下記一般式（８）又は（９）で表されるシラン化合物が好ましい。
【００４７】
【化５】
2015107312.tif 000006
【００４８】
上記一般式（８）中、Ｒｏ、Ｒｐ及びＲｑは、同一又は異なって、ハロゲン原子、ヒドロキシ基、直鎖状若しくは分岐鎖状の炭素数１〜３のアルキル基、又は、直鎖状若しくは分岐鎖状の炭素数１〜３のアルコキシ基を表す。ただし、Ｒｏ、Ｒｐ及びＲｑの少なくとも１つは、ハロゲン原子、ヒドロキシ基、又は、直鎖状若しくは分岐鎖状の炭素数１〜３のアルコキシ基である。Ｒｒ及びＲｓは、同一又は異なって、直鎖状又は分岐鎖状の炭素数１〜７のアルキレン基を表す。Ｘは、同一又は異なって、金属塩含有親水性基を表す。ｒは、０又は１である。
【００４９】
【化６】
2015107312.tif 000007
【００５０】
上記一般式（９）中、Ｒｔ、Ｒｕ及びＲｖは、同一又は異なって、ハロゲン原子、ヒドロキシ基、直鎖状若しくは分岐鎖状の炭素数１〜３のアルキル基、又は、直鎖状若しくは分岐鎖状の炭素数１〜３のアルコキシ基を表す。ただし、Ｒｔ、Ｒｕ及びＲｖの少なくとも１つは、ハロゲン原子、ヒドロキシ基、又は、直鎖状若しくは分岐鎖状の炭素数１〜３のアルコキシ基である。Ｒｗは、直鎖状又は分岐鎖状の炭素数１〜５のアルキレン基を表す。Ｒｘは、直鎖状又は分岐鎖状の炭素数１〜３のアルキレン基を表す。Ｘは、同一又は異なって、金属塩含有親水性基を表す。ｚは、ＲｘＯで表されるオキシアルキレン基の繰り返し単位数を表し、０〜５００の整数である。
【００５１】
上記一般式（８）におけるＲｏ、Ｒｐ及びＲｑは、同一又は異なって、ハロゲン原子、ヒドロキシ基、直鎖状若しくは分岐鎖状の炭素数１〜３のアルキル基、又は、直鎖状若しくは分岐鎖状の炭素数１〜３のアルコキシ基であって、Ｒｏ、Ｒｐ及びＲｑの少なくとも１つが、ハロゲン原子、ヒドロキシ基、又は、直鎖状若しくは分岐鎖状の炭素数１〜３のアルコキシ基であることが水との親和性の観点から好ましい。より好ましくは、同一又は異なって、フッ素原子、塩素原子、臭素原子、ヒドロキシ基、メチル基、エチル基、プロピル基、イソプロピル基、メトキシ基、エトキシ基、プロポキシ基、又は、イソプロポキシ基であって、少なくとも１つが、フッ素原子、塩素原子、臭素原子、ヒドロキシ基、メトキシ基、エトキシ基、プロポキシ基、又は、イソプロポキシ基である形態である。更に好ましい形態は、Ｒｏ、Ｒｐ及びＲｑがいずれも同一又は異なって、ヒドロキシ基、メトキシ基、エトキシ基、プロポキシ基、又は、イソプロポキシ基である形態、Ｒｏ、Ｒｐ及びＲｑのうち少なくとも１つがフッ素原子、塩素原子、臭素原子、ヒドロキシ基、メトキシ基、エトキシ基、プロポキシ基、又は、イソプロポキシ基であって、残りがメチル基、エチル基、プロピル基、又は、イソプロピル基である形態である。特に好ましい形態は、Ｒｏ、Ｒｐ及びＲｑがいずれも同一又は異なってヒドロキシ基、メトキシ基、エトキシ基、又は、プロポキシ基である形態である。
【００５２】
上記一般式（８）におけるＲｒ及びＲｓは、同一又は異なって、直鎖状又は分岐鎖状の炭素数１〜７のアルキレン基が水との親和性の観点から好ましい。より好ましくは、直鎖状又は分岐鎖状の炭素数１〜５のアルキレン基、更に好ましくは直鎖状又は分岐鎖状の炭素数１〜４のアルキレン基、特に好ましくは直鎖状又は分岐鎖状の炭素数１〜３のアルキレン基である。具体的には、メチレン基、エチレン基、プロピレン基、イソプロピレン基、ブチレン基、ヘプテン基が好ましく、エチレン基、プロピレン基、イソプロピレン基、ブチレン基がより好ましい。
【００５３】
上記一般式（８）のＸで表される金属塩含有親水性基としては、下記一般式（１０）〜（１２）で表される官能基などが好ましい。中でも、潤滑性、摺動性の観点からは、下記一般式（１２）で表される官能基が特に好ましい。
【００５４】
【化７】
2015107312.tif 000008
【００５５】
上記一般式（１０）、（１２）中のＲｙは、直鎖状又は分岐鎖状の炭素数１〜５のアルキレン基を表す。上記一般式（１１）中のＲｚは、直鎖状又は分岐鎖状の炭素数１〜３のアルキル基を表す。上記一般式（１０）〜（１２）中のＺ＋は、１価の金属イオン（特には、ナトリウムイオン、カリウムイオン、リチウムイオンが好ましい。）を表す。また、上記一般式（１０）〜（１２）中の＊は、結合手を表す。
【００５６】
上記一般式（８）におけるＸとしては、なかでも、Ｒｙがメチレン基、エチレン基、プロピレン基であり、Ｚ＋がナトリウムイオン、カリウムイオンである一般式（１０）で表される官能基、Ｒｚがメチル基、エチル基、プロピル基であり、Ｚ＋がナトリウムイオン、カリウムイオンである一般式（１１）で表される官能基、Ｒｙがメチレン基、エチレン基、プロピレン基であり、Ｚ＋がナトリウムイオン、カリウムイオンである一般式（１２）で表される官能基がより好ましい。
【００５７】
上記一般式（９）におけるＲｔ、Ｒｕ及びＲｖは、同一又は異なって、ハロゲン原子、ヒドロキシ基、直鎖状若しくは分岐鎖状の炭素数１〜３のアルキル基、又は、直鎖状若しくは分岐鎖状の炭素数１〜３のアルコキシ基であって、Ｒｔ、Ｒｕ及びＲｖの少なくとも１つが、ハロゲン原子、ヒドロキシ基、又は、直鎖状若しくは分岐鎖状の炭素数１〜３のアルコキシ基であることが水との親和性の観点から好ましい。より好ましくは、同一又は異なって、フッ素原子、塩素原子、臭素原子、ヒドロキシ基、メチル基、エチル基、プロピル基、イソプロピル基、メトキシ基、エトキシ基、プロポキシ基、又は、イソプロポキシ基であって、少なくとも１つが、フッ素原子、塩素原子、臭素原子、ヒドロキシ基、メトキシ基、エトキシ基、プロポキシ基、又は、イソプロポキシ基である形態である。更に好ましい形態は、Ｒｔ、Ｒｕ及びＲｖがいずれも同一又は異なって、ヒドロキシ基、メトキシ基、エトキシ基、プロポキシ基、又は、イソプロポキシ基である形態、Ｒｔ、Ｒｕ及びＲｖのうち少なくとも１つがフッ素原子、塩素原子、臭素原子、ヒドロキシ基、メトキシ基、エトキシ基、プロポキシ基、又は、イソプロポキシ基であって、残りがメチル基、エチル基、プロピル基、又は、イソプロピル基である形態である。特に好ましい形態は、Ｒｔ、Ｒｕ及びＲｖがいずれも同一又は異なってヒドロキシ基、メトキシ基、エトキシ基、又は、プロポキシ基である形態である。
【００５８】
上記一般式（９）におけるＲｗとしては、直鎖状又は分岐鎖状の炭素数１〜５のアルキレン基が水との親和性の観点から好ましい。より好ましくは直鎖状又は分岐鎖状の炭素数１〜４のアルキレン基である。具体的には、メチレン基、エチレン基、プロピレン基、イソプロピレン基、ブチレン基が好ましく、メチレン基、エチレン基、プロピレン基、ブチレン基がより好ましい。
【００５９】
上記一般式（９）におけるＲｘとしては、直鎖状又は分岐鎖状の炭素数１〜３のアルキレン基が水との親和性の観点から好ましい。具体的に好ましくは、メチレン基、エチレン基、プロピレン基、イソプロピレン基である。特に好ましくは、エチレン基、プロピレン基、イソプロピレン基である。
【００６０】
上記一般式（９）におけるＸは、上記一般式（８）におけるＸと同様である。
【００６１】
上記一般式（９）におけるｚは、ＲｘＯで表されるオキシアルキレン基の繰り返し単位数を表すが、０〜５００の整数であることが水との親和性の観点から好ましく、ＲｘＯで表されるオキシアルキレン基を含む場合、２〜５００であることがより好ましい。更に好ましくは５以上、特に好ましくは７以上である。また、更に好ましくは２００以下である。
【００６２】
このように、上記一般式（８）、（９）においては、Ｘが金属塩含有親水性基を表し、上記一般式（８）ではＲｏ、Ｒｐ及びＲｑの少なくとも１つが、上記一般式（９）ではＲｔ、Ｒｕ及びＲｖの少なくとも１つが、加水分解性基となっている。
【００６３】
上記金属塩含有親水性基を有するシラン化合物の好ましい形態として、例えば、下記化学式（１３）〜（１５）で表される化合物が挙げられる。
【００６４】
【化８】
2015107312.tif 000009
【００６５】
上記金属塩含有親水性基を有するシラン化合物の市販品としては、Ｇｅｌｅｓｔ社製のＳＩＴ８４０２．０（上記化学式（１３）で表される化合物）、ＳＩＴ８３７８．５（上記化学式（１４）で表される化合物）、ＳＩＴ８１９２．２（上記化学式（１５）で表される化合物）などが挙げられる。
【００６６】
上記シラン化合物のうち、ハロゲン塩含有親水性基を有するシラン化合物は、分子中に、ハロゲン塩を含有する親水性基と、金属医療用具の表面に存在する水酸基と反応することができる基とを有していればよく、そのようなシラン化合物は金属医療用具の表面に存在する水酸基と反応することができる基により金属医療用具の表面と化学的に結合することができ、また、ハロゲン塩含有親水性基により金属医療用具の表面に潤滑性、低タンパク質吸着性および／または低細胞吸着性を付与することができるため、本発明の効果を充分に奏することができる。このように、上記シラン化合物がハロゲン塩含有親水性基を有するシラン化合物であることもまた、本発明の好適な実施形態の１つである。
なお、上記ハロゲン塩含有親水性基を有するシラン化合物は、分子中に、ハロゲン塩含有親水性基を１つ有していてもよいし、２つ以上有していてもよい。
【００６７】
上記ハロゲン塩含有親水性基を有するシラン化合物としては、なかでも、加水分解性基及びハロゲン塩含有親水性基を有するシラン化合物（１分子内）が好ましい。ここで、加水分解性基としては、例えば、メトキシ基、エトキシ基などに代表される後述の加水分解性基などが挙げられ、ハロゲン塩含有親水性基としては、例えば、後述するものが挙げられる。
【００６８】
上記ハロゲン塩含有親水性基としては、アンモニウムハロゲン塩が好ましい。上記ハロゲン塩含有親水性基がこのような基であると、水の保持性がより向上する。
【００６９】
上記ハロゲン塩含有親水性基のハロゲンとしては、フッ素、塩素、臭素、ヨウ素であってよいが、なかでも、水の保持性および安定性の観点から、塩素、臭素が好ましく、特に好ましくは、塩素である。すなわち、上記ハロゲン塩含有親水性基が、塩素塩含有親水性基であることもまた、本発明の好適な実施形態の１つである。
【００７０】
上記ハロゲン塩含有親水性基を有するシラン化合物中の、金属医療用具の表面の水酸基と反応することができる基としては、例えば、メトキシシリル基、エトキシシリル基等の加水分解性基を有するアルコキシシリル基；ヒドロキシシリル基；などが挙げられ、上記ハロゲン塩含有親水性基を有するシラン化合物は、分子中に、上記金属医療用具の表面に存在する水酸基と反応することができる基を１つ有していてもよいし、２つ以上有していてもよい。
【００７１】
なかでも、上記ハロゲン塩含有親水性基を有するシラン化合物は、上記金属医療用具の表面に存在する水酸基と反応することができる基として、トリメトキシシリル基、トリエトキシシリル基、トリヒドロキシシリル基を有していることが好ましく、トリメトキシシリル基を有していることが特に好ましい。
【００７２】
上記ハロゲン塩含有親水性基を有するシラン化合物としては、例えば、下記一般式（１６）で表されるシラン化合物、又は、下記一般式（１７）で表される結合単位Ａと下記一般式（１８）で表される結合単位Ｂとを含むシラン化合物が好ましい。中でも、潤滑性、摺動性の観点からは、下記一般式（１７）で表される結合単位Ａと下記一般式（１８）で表される結合単位Ｂとを含むシラン化合物が特に好ましい。
【００７３】
【化９】
2015107312.tif 000010
【００７４】
上記一般式（１６）中、Ｒ１０１、Ｒ１０２及びＲ１０３は、同一又は異なって、ハロゲン原子、ヒドロキシ基、直鎖状若しくは分岐鎖状の炭素数１〜３のアルキル基、又は、直鎖状若しくは分岐鎖状の炭素数１〜３のアルコキシ基を表す。ただし、Ｒ１０１、Ｒ１０２及びＲ１０３の少なくとも１つは、ハロゲン原子、ヒドロキシ基、又は、直鎖状若しくは分岐鎖状の炭素数１〜３のアルコキシ基である。Ｒ１０４は、直鎖状又は分岐鎖状の炭素数１〜７のアルキレン基を表す。Ｒ１０５、Ｒ１０６及びＲ１０７は、同一又は異なって、水素原子、又は、エーテル結合を有していてもよい直鎖状若しくは分岐鎖状の炭素数１〜５のアルキル基を表す。Ｘ′は、ハロゲン原子を表す。
【００７５】
【化１０】
2015107312.tif 000011
【００７６】
上記一般式（１７）中、Ｒ１１１、Ｒ１１２及びＲ１１３は、同一又は異なって、ハロゲン原子、ヒドロキシ基、直鎖状若しくは分岐鎖状の炭素数１〜３のアルキル基、又は、直鎖状若しくは分岐鎖状の炭素数１〜３のアルコキシ基を表す。ただし、Ｒ１１１、Ｒ１１２及びＲ１１３の少なくとも１つは、ハロゲン原子、ヒドロキシ基、又は、直鎖状若しくは分岐鎖状の炭素数１〜３のアルコキシ基である。Ｒ１１４は、直鎖状又は分岐鎖状の炭素数１〜７のアルキレン基を表す。Ｒ１１５は、水素原子、又は、エーテル結合を有していてもよい直鎖状若しくは分岐鎖状の炭素数１〜５のアルキル基を表す。Ｒ１１６は、直鎖状又は分岐鎖状の炭素数１〜５のアルキレン基を表す。Ｘ′は、ハロゲン原子を表す。ｎａは１以上の整数である。
【００７７】
【化１１】
2015107312.tif 000012
【００７８】
上記一般式（１８）中、Ｒ１１７は、水素原子、又は、エーテル結合を有していてもよい直鎖状若しくは分岐鎖状の炭素数１〜５のアルキル基を表す。Ｒ１１８は、直鎖状又は分岐鎖状の炭素数１〜５のアルキレン基を表す。ｎｂは１以上の整数である。
【００７９】
上記一般式（１６）におけるＲ１０１、Ｒ１０２及びＲ１０３は、同一又は異なって、ハロゲン原子、ヒドロキシ基、直鎖状若しくは分岐鎖状の炭素数１〜３のアルキル基、又は、直鎖状若しくは分岐鎖状の炭素数１〜３のアルコキシ基であって、Ｒ１０１、Ｒ１０２及びＲ１０３の少なくとも１つが、ハロゲン原子、ヒドロキシ基、又は、直鎖状若しくは分岐鎖状の炭素数１〜３のアルコキシ基であることが水との親和性の観点から好ましい。より好ましくは、同一又は異なって、フッ素原子、塩素原子、臭素原子、ヒドロキシ基、メチル基、エチル基、プロピル基、イソプロピル基、メトキシ基、エトキシ基、プロポキシ基、又は、イソプロポキシ基であって、少なくとも１つが、フッ素原子、塩素原子、臭素原子、ヒドロキシ基、メトキシ基、エトキシ基、プロポキシ基、又は、イソプロポキシ基である形態である。更に好ましい形態は、Ｒ１０１、Ｒ１０２及びＲ１０３がいずれも同一又は異なって、ヒドロキシ基、メトキシ基、エトキシ基、プロポキシ基、又は、イソプロポキシ基である形態、Ｒ１０１、Ｒ１０２及びＲ１０３のうち少なくとも１つがフッ素原子、塩素原子、臭素原子、ヒドロキシ基、メトキシ基、エトキシ基、プロポキシ基、又は、イソプロポキシ基であって、残りがメチル基、エチル基、プロピル基、又は、イソプロピル基である形態である。特に好ましい形態は、Ｒ１０１、Ｒ１０２及びＲ１０３がいずれも同一又は異なってメトキシ基、エトキシ基、又は、プロポキシ基である形態である。
【００８０】
上記一般式（１６）におけるＲ１０４は、直鎖状又は分岐鎖状の炭素数１〜７のアルキレン基が水との親和性の観点から好ましい。より好ましくは、直鎖状又は分岐鎖状の炭素数１〜５のアルキレン基、更に好ましくは直鎖状又は分岐鎖状の炭素数１〜４のアルキレン基、特に好ましくは直鎖状又は分岐鎖状の炭素数１〜３のアルキレン基である。具体的には、メチレン基、エチレン基、プロピレン基、イソプロピレン基、ブチレン基、ヘプテン基が好ましく、エチレン基、プロピレン基、イソプロピレン基、ブチレン基がより好ましい。
【００８１】
上記一般式（１６）におけるＲ１０５、Ｒ１０６及びＲ１０７は、同一又は異なって、水素原子、又は、エーテル結合を有していてもよい直鎖状若しくは分岐鎖状の炭素数１〜５のアルキル基であることが水との親和性の観点から好ましい。なお、当該直鎖状若しくは分岐鎖状の炭素数１〜５のアルキル基がエーテル結合を有する場合、エーテル結合の挿入位置は特に制限されず、また、アルキル基１つ当たりエーテル結合は１つ挿入されていてもよいし、２つ以上挿入されていてもよい。上記Ｒ１０５、Ｒ１０６及びＲ１０７としてより好ましくは、同一又は異なって、水素原子、直鎖状若しくは分岐鎖状の炭素数１〜５のアルキル基、又は、直鎖状若しくは分岐鎖状の炭素数１〜５のアルコキシアルキル基である。更に好ましい形態は、Ｒ１０５、Ｒ１０６及びＲ１０７のうち少なくとも１つが、直鎖状若しくは分岐鎖状の炭素数１〜５のアルキル基、又は、直鎖状若しくは分岐鎖状の炭素数１〜５のアルコキシアルキル基であって、残りが、水素原子、直鎖状若しくは分岐鎖状の炭素数１〜５のアルキル基、又は、直鎖状若しくは分岐鎖状の炭素数１〜５のアルコキシアルキル基である形態である。特に好ましい形態は、Ｒ１０５、Ｒ１０６及びＲ１０７のうち２つが、直鎖状若しくは分岐鎖状の炭素数１〜５のアルコキシアルキル基であって、残り１つが、水素原子である形態、Ｒ１０５、Ｒ１０６及びＲ１０７いずれも同一又は異なって、直鎖状若しくは分岐鎖状の炭素数１〜５のアルキル基である形態である。
【００８２】
上記直鎖状若しくは分岐鎖状の炭素数１〜５のアルキル基としては、具体的には、メチル基、エチル基、プロピル基、イソプロピル基、ｎ−ブチル基、イソブチル基、ｔ−ブチル基、ペンチル基などが挙げられ、好ましくは、メチル基、エチル基、プロピル基、イソプロピル基、ｎ−ブチル基、イソブチル基、ｔ−ブチル基であり、より好ましくは、メチル基、エチル基、プロピル基、イソプロピル基、イソブチル基、ｔ−ブチル基である。特に好ましくは、メチル基、エチル基、イソブチル基である。
【００８３】
上記直鎖状若しくは分岐鎖状の炭素数１〜５のアルコキシアルキル基としては、具体的には、メトキシメチル基、メトキシエチル基、メトキシプロピル基、メトキシイソプロピル基、エトキシメチル基、エトキシエチル基、エトキシプロピル基、エトキシイソプロピル基、プロポキシエチル基、プロポキシエチル基などが挙げられ、好ましくは、メトキシメチル基、メトキシエチル基、メトキシプロピル基、メトキシイソプロピル基、エトキシメチル基、エトキシエチル基、エトキシプロピル基であり、より好ましくは、メトキシメチル基、メトキシエチル基、メトキシプロピル基、メトキシイソプロピル基である。特に好ましくは、メトキシメチル基、メトキシエチル基である。
【００８４】
上記一般式（１６）におけるＸ′は、ハロゲン原子を表し、具体的には、フッ素原子、塩素原子、臭素原子、ヨウ素原子であってよいが、なかでも、水の保持性の観点から、塩素原子、臭素原子が好ましく、特に好ましくは、塩素原子である。
【００８５】
上記一般式（１７）におけるＲ１１１、Ｒ１１２及びＲ１１３は、同一又は異なって、ハロゲン原子、ヒドロキシ基、直鎖状若しくは分岐鎖状の炭素数１〜３のアルキル基、又は、直鎖状若しくは分岐鎖状の炭素数１〜３のアルコキシ基であって、Ｒ１１１、Ｒ１１２及びＲ１１３の少なくとも１つが、ハロゲン原子、ヒドロキシ基、又は、直鎖状若しくは分岐鎖状の炭素数１〜３のアルコキシ基であることが水との親和性の観点から好ましい。より好ましくは、同一又は異なって、フッ素原子、塩素原子、臭素原子、ヒドロキシ基、メチル基、エチル基、プロピル基、イソプロピル基、メトキシ基、エトキシ基、プロポキシ基、又は、イソプロポキシ基であって、少なくとも１つが、フッ素原子、塩素原子、臭素原子、ヒドロキシ基、メトキシ基、エトキシ基、プロポキシ基、又は、イソプロポキシ基である形態である。更に好ましい形態は、Ｒ１１１、Ｒ１１２及びＲ１１３がいずれも同一又は異なって、ヒドロキシ基、メトキシ基、エトキシ基、プロポキシ基、又は、イソプロポキシ基である形態、Ｒ１１１、Ｒ１１２及びＲ１１３のうち少なくとも１つがフッ素原子、塩素原子、臭素原子、ヒドロキシ基、メトキシ基、エトキシ基、プロポキシ基、又は、イソプロポキシ基であって、残りがメチル基、エチル基、プロピル基、又は、イソプロピル基である形態である。特に好ましい形態は、Ｒ１１１、Ｒ１１２及びＲ１１３がいずれも同一又は異なってメトキシ基、エトキシ基、又は、プロポキシ基である形態である。
【００８６】
上記一般式（１７）におけるＲ１１４は、直鎖状又は分岐鎖状の炭素数１〜７のアルキレン基が水との親和性の観点から好ましい。より好ましくは、直鎖状又は分岐鎖状の炭素数１〜５のアルキレン基、更に好ましくは直鎖状又は分岐鎖状の炭素数１〜４のアルキレン基、特に好ましくは直鎖状又は分岐鎖状の炭素数１〜３のアルキレン基である。具体的には、メチレン基、エチレン基、プロピレン基、イソプロピレン基、ブチレン基、ヘプテン基が好ましく、エチレン基、プロピレン基、イソプロピレン基、ブチレン基がより好ましい。
【００８７】
上記一般式（１７）におけるＲ１１５は、水素原子、又は、エーテル結合を有していてもよい直鎖状若しくは分岐鎖状の炭素数１〜５のアルキル基であることが水との親和性の観点から好ましい。なお、当該直鎖状若しくは分岐鎖状の炭素数１〜５のアルキル基がエーテル結合を有する場合、エーテル結合の挿入位置は特に制限されず、また、アルキル基１つ当たりエーテル結合は１つ挿入されていてもよいし、２つ以上挿入されていてもよい。上記Ｒ１１５としてより好ましくは、水素原子、直鎖状若しくは分岐鎖状の炭素数１〜５のアルキル基、又は、直鎖状若しくは分岐鎖状の炭素数１〜５のアルコキシアルキル基である。更に好ましくは、水素原子である。
なお、上記直鎖状若しくは分岐鎖状の炭素数１〜５のアルキル基、及び、上記直鎖状若しくは分岐鎖状の炭素数１〜５のアルコキシアルキル基としては、上述したものと同様である。
【００８８】
上記一般式（１７）におけるＲ１１６は、直鎖状又は分岐鎖状の炭素数１〜５のアルキレン基が水との親和性の観点から好ましい。より好ましくは、直鎖状又は分岐鎖状の炭素数１〜４のアルキレン基、更に好ましくは直鎖状又は分岐鎖状の炭素数１〜３のアルキレン基である。具体的には、メチレン基、エチレン基、プロピレン基、イソプロピレン基、ブチレン基が好ましく、メチレン基、エチレン基、プロピレン基、ブチレン基がより好ましい。特に好ましくは、メチレン基、エチレン基、プロピレン基である。
【００８９】
上記一般式（１７）におけるＸ′は、上記一般式（１６）におけるＸ′と同様である。
【００９０】
上記一般式（１７）におけるｎａは、結合単位Ａの繰り返し数を表し、１以上の整数である。ｎａとして好ましくは２以上、より好ましくは３以上である。また、好ましくは５００以下、より好ましくは１００以下、更に好ましくは５０以下である。
【００９１】
上記一般式（１８）におけるＲ１１７は、上記一般式（１７）におけるＲ１１５と同様である。
【００９２】
上記一般式（１８）におけるＲ１１８は、上記一般式（１７）におけるＲ１１６と同様である。
【００９３】
上記一般式（１８）におけるｎｂは、結合単位Ｂの繰り返し数を表し、１以上の整数である。ｎｂとして好ましくは２以上、より好ましくは、３以上である。また、好ましくは５００以下、より好ましくは１００以下、更に好ましくは５０以下である。
【００９４】
上記一般式（１７）で表される結合単位Ａと上記一般式（１８）で表される結合単位Ｂとを含むシラン化合物において、結合単位Ａの繰り返し数（ｎａ）と結合単位Ｂの繰り返し数（ｎｂ）の合計の繰り返し数（ｎａ＋ｎｂ）は、２〜１０００の範囲が好ましく、５〜２００の範囲がより好ましい。
【００９５】
上記一般式（１７）で表される結合単位Ａと上記一般式（１８）で表される結合単位Ｂとを含むシラン化合物において、結合単位Ａの含有量は、好ましくは５モル％以上、より好ましくは１０モル％以上である。また、好ましくは７５モル％以下、より好ましくは５０モル％以下、更に好ましくは４０モル％以下である。他方、結合単位Ｂの含有量は、好ましくは２５モル％以上、より好ましくは５０モル％以上、更に好ましくは６０モル％以上である。また、好ましくは９５モル％以下、より好ましくは９０モル％以下である。結合単位Ａ及びＢの含有量がこのような範囲であることによって、本発明の効果がより好適に得られる。
なお、上記結合単位Ａ、Ｂの含有量は、結合単位Ａ、Ｂがシラン化合物の末端に位置する場合も含む量である。結合単位Ａ、Ｂがシラン化合物の末端に位置する場合の形態は特に限定されず、結合単位Ａ、Ｂを表す上記一般式（１７）、（１８）と対応するユニットを形成していればよい。
【００９６】
上記一般式（１７）で表される結合単位Ａと上記一般式（１８）で表される結合単位Ｂとを含むシラン化合物は、当該結合単位Ａ及びＢを含む限りその他の結合単位を含んでいてもよいが、結合単位Ａ及びＢの合計含有量は、好ましくは９５モル％以上、より好ましくは９８モル％以上、特に好ましくは１００モル％である。
【００９７】
なお、上記一般式（１７）で表される結合単位Ａと上記一般式（１８）で表される結合単位Ｂとを含むシラン化合物における各結合単位の結合順序は特に制限されず、ランダム状であってもよいし、ブロック状であってもよいし、交互であってもよい。
【００９８】
上記一般式（１７）で表される結合単位Ａと上記一般式（１８）で表される結合単位Ｂとを含むシラン化合物の重量平均分子量は、１０００〜１００００の範囲が好ましい。当該シラン化合物の重量平均分子量がこのような範囲であることにより、本発明の効果をより好適に得られる。
なお、重量平均分子量は、ゲルパーミエーションクロマトグラフ（ＧＰＣ）を用い、標準ポリスチレン換算により測定できる。
【００９９】
このように、上記一般式（１６）で表されるシラン化合物、上記一般式（１７）で表される結合単位Ａと上記一般式（１８）で表される結合単位Ｂとを含むシラン化合物においては、Ｘ′がハロゲン原子を表し、上記一般式（１６）ではＲ１０１、Ｒ１０２及びＲ１０３の少なくとも１つが、上記一般式（１７）ではＲ１１１、Ｒ１１２及びＲ１１３の少なくとも１つが、加水分解性基となっている。
【０１００】
上記ハロゲン塩含有親水性基を有するシラン化合物の好ましい形態として、例えば、下記化学式（１９）〜（２０）で表される化合物や、下記化学式（２１）で表される結合単位と下記化学式（２２）で表される結合単位とを有する化合物が挙げられる。
【０１０１】
【化１２】
2015107312.tif 000013
【０１０２】
上記ハロゲン塩含有親水性基を有するシラン化合物の市販品としては、Ｇｅｌｅｓｔ社製のＳＩＢ１５００．０（上記化学式（１９）で表される化合物）、ＳＩＴ８４１５．０（上記化学式（２０）で表される化合物）、ＳＳＰ−０６０（上記化学式（２１）で表される結合単位と上記化学式（２２）で表される結合単位とを有する化合物）などが挙げられる。
【０１０３】
上記シラン化合物のうち、フッ素含有疎水性基を有するシラン化合物は、分子中に、フッ素原子を含有する疎水性基と、金属医療用具の表面に存在する水酸基と反応することができる基とを有していればよく、そのようなシラン化合物は金属医療用具の表面に存在する水酸基と反応することができる基により金属医療用具の表面と化学的に結合することができ、また、フッ素含有疎水性基により金属医療用具の表面に潤滑性、低タンパク質吸着性および／または低細胞吸着性を付与することができるため、本発明の効果を充分に奏することができる。このように、上記シラン化合物がフッ素含有疎水性基を有するシラン化合物であることもまた、本発明の好適な実施形態の１つである。
【０１０４】
上記フッ素含有疎水性基を有するシラン化合物としては、なかでも、パーフルオロエーテル構造を持つシラン化合物が好ましく、具体的には、加水分解性基及びパーフルオロポリエーテル基を持つシラン化合物（１分子内）などが挙げられる。このように、上記フッ素含有疎水性基が、パーフルオロオキシアルキレン基であることもまた、本発明の好適な実施形態の１つである。
なお、上記加水分解性基としては、メトキシ基、エトキシ基などに代表される後述の加水分解性基などが挙げられ、上記パーフルオロエーテル基（パーフルオロオキシアルキレン基）としては、後述の直鎖状のパーフルオロポリアルキレンエーテル構造を有する２価の基などが挙げられる。
また、上記フッ素含有疎水性基を有するシラン化合物は、パーフルオロアルキル基などのフルオロアルキル基を有することが好ましい。
【０１０５】
上記フッ素含有疎水性基を有するシラン化合物としては、下記一般式（２３）、又は、（２４）で表されるシラン化合物を好適に使用できる。
【０１０６】
【化１３】
2015107312.tif 000014
【０１０７】
上記一般式（２３）中、Ｒｆ１は、パーフルオロアルキル基を表す。Ｚ１は、フッ素又はトリフルオロメチル基を表す。ａ、ｂ、ｃ、ｄ、ｅは、同一若しくは異なって、０又は１以上の整数を表し、ａ＋ｂ＋ｃ＋ｄ＋ｅは、１以上であり、ａ、ｂ、ｃ、ｄ、ｅで括られた各繰り返し単位の存在順序は、式中で限定されない。Ｙは、水素又は炭素数１〜４のアルキル基を表す。Ｘ１は、水素、臭素又はヨウ素を表す。Ｒ１は、水酸基又は加水分解可能な置換基を表す。Ｒ２は、水素又は１価の炭化水素基を表す。ｌは、０、１又は２を表す。ｍは１、２又は３を表す。ｎは、１以上の整数を表す。なお、２つの＊は、当該箇所同士で直接結合していることを表している。
【０１０８】
【化１４】
2015107312.tif 000015
【０１０９】
上記一般式（２４）中、Ｒｆ２は、−（ＣｋＦ２ｋ）Ｏ−（ｋは１〜６の整数）で表される単位を含み、分岐を有しない直鎖状のパーフルオロポリアルキレンエーテル構造を有する２価の基を表す。Ｒ３は、同一若しくは異なって炭素原子数１〜８の１価炭化水素基を表す。Ｘ２は、同一若しくは異なって加水分解性基又はハロゲン原子を表す。ｓは、同一若しくは異なって０〜２の整数を表す。ｔは、同一若しくは異なって１〜５の整数を表す。ｈ、ｉは、同一若しくは異なって２又は３を表す。
【０１１０】
ここで、上記一般式（２３）のＲｆ１としては、一般的な有機含有フッ素ポリマーを構成するパーフルオロアルキル基であれば特に限定されず、例えば、炭素数１〜１６の直鎖状又は分岐鎖状のものが挙げられる。なかでも、ＣＦ３−、Ｃ２Ｆ５−、Ｃ３Ｆ７−が好ましい。
【０１１１】
上記一般式（２３）のａ、ｂ、ｃ、ｄ、ｅは、上記フッ素含有疎水性基を有するシラン化合物の主骨格を構成するパーフルオロポリエーテル鎖の繰り返し単位数を表し、それぞれ独立して０〜２００が好ましく、０〜５０がより好ましい。また、ａ＋ｂ＋ｃ＋ｄ＋ｅ（ａ〜ｅの合計）は、好ましくは、１〜１００である。なお、ａ、ｂ、ｃ、ｄ、ｅで括られた各繰り返し単位の存在順序については、上記一般式（２３）にはこの順で記載されているが、これらの各繰り返し単位の結合順序はこの順に限定されず、任意の順序で構わない。
【０１１２】
上記一般式（２３）のＹで示される炭素数１〜４のアルキル基としては、例えば、メチル基、エチル基、プロピル基、ブチル基が挙げられ、直鎖状でも分岐鎖状でもよい。Ｘ１が臭素又はヨウ素である場合、上記フッ素含有疎水性基を有するシラン化合物は、化学結合が生成され易い。
【０１１３】
上記一般式（２３）のＲ１で示される加水分解可能な置換基は特に限定されないが、ハロゲン、−ＯＲ１１、−ＯＣＯＲ１１、−ＯＣ（Ｒ１１）＝Ｃ（Ｒ１２）２、−ＯＮ＝Ｃ（Ｒ１１）２、−ＯＮ＝ＣＲ１３等が好ましい。ここで、Ｒ１１は脂肪族炭化水素基又は芳香族炭化水素基、Ｒ１２は水素又は炭素数１〜４の脂肪族炭化水素基、Ｒ１３は炭素数３〜６の２価の脂肪族炭化水素基を表す。より好ましくは、塩素、−ＯＣＨ３、−ＯＣ２Ｈ５である。
また、Ｒ２で示される１価の炭化水素基は特に限定されないが、メチル基、エチル基、プロピル基、ブチル基等が好ましく、直鎖状でも分岐鎖状でもよい。
【０１１４】
上記一般式（２３）のｌは、パーフルオロポリエーテル鎖を構成する炭素とこれに結合するケイ素との間に存在するアルキレン基の炭素数を表し、好ましくは０である。ｍは、ケイ素に結合する置換基Ｒ１の結合数を表し、該Ｒ１が結合していない部分の該ケイ素にはＲ２が結合する。ｎの上限は特に限定されないが、好ましくは１〜１０の整数である。
【０１１５】
一方、上記一般式（２４）のＲｆ２で示される基は特に限定されないが、ｓが各々０である場合、上記一般式（２４）中の酸素原子に結合するＲｆ２基の末端は、酸素原子でないことが好ましい。また、Ｒｆ２におけるｋとしては、１〜４の整数が好ましい。このＲｆ２で示される基としては、具体的には、−ＣＦ２ＣＦ２Ｏ（ＣＦ２ＣＦ２ＣＦ２Ｏ）ｊＣＦ２ＣＦ２−（式中、ｊは１以上、好ましくは１〜５０、より好ましくは１０〜４０の整数である）、−ＣＦ２（ＯＣ２Ｆ４）ｐ−（ＯＣＦ２）ｑ−（式中、ｐ及びｑは、それぞれ、１以上、好ましくは１〜５０、より好ましくは１０〜４０の整数で、かつｐ＋ｑの和は、１０〜１００、好ましくは２０〜９０、より好ましくは４０〜８０の整数であり、式中の繰り返し単位の（ＯＣ２Ｆ４）及び（ＯＣＦ２）の配列はランダムである）などが挙げられる。
【０１１６】
上記一般式（２４）のＲ３は、好ましくは炭素原子数１〜３の１価炭化水素基であり、例えば、メチル基、エチル基、プロピル基、ブチル基、ペンチル基、ヘキシル基、ヘプチル基、オクチル基等のアルキル基；シクロペンチル基、シクロヘキシル基等のシクロアルキル基；フェニル基、トリル基、キシリル基等のアリール基；ベンジル基、フェネチル基等のアラルキル基；ビニル基、アリール基、ブテニル基、ペンテニル基、ヘキセニル基等のアルケニル基などが挙げられる。なかでも、メチル基が好ましい。
【０１１７】
上記一般式（２４）のＸ２で示される加水分解性基としては、メトキシ基、エトキシ基、プロポキシ基、ブトキシ基等のアルコキシ基；メトキシメトキシ基、メトキシエトキシ基、エトキシエトキシ基等のアルコキシアルコキシ基；アリロキシ基、イソプロペノキシ等のアルケニルオキシ基；アセトキシ基、プロピオニルオキシ基、ブチルカルボニルオキシ基、ベンゾイルオキシ基等のアシロキシ基；ジメチルケトオキシム基、メチルエチルケトオキシム基、ジエチルケトオキシム基、シクロペンノキシム基、シクロヘキサノキシム基等のケトオキシム基；Ｎ−メチルアミノ基、Ｎ−エチルアミノ基、Ｎ−プロピルアミノ基、Ｎ−ブチルアミノ基、Ｎ，Ｎ−ジメチルアミノ基、Ｎ，Ｎ−ジエチルアミノ基、Ｎ−シクロヘキシルアミノ基等のアミノ基；Ｎ−メチルアセトアミド基、Ｎ−エチルアセトアミド基、Ｎ−メチルベンズアミド基等のアミド基；Ｎ，Ｎ−ジメチルアミノオキシ基、Ｎ，Ｎ−ジエチルアミノオキシ基等のアミノオキシ基などが挙げられる。また、Ｘ２で示されるハロゲン原子としては、塩素原子、臭素原子、ヨウ素原子などが挙げられる。なかでも、メトキシ基、エトキシ基、イソプロペノキシ基、塩素原子が好ましい。
【０１１８】
上記一般式（２４）のｓは１が好ましく、ｔは３が好ましい。ｈ、ｉは、加水分解性の観点から、３が好ましい。
【０１１９】
上記フッ素含有疎水性基を有するシラン化合物の重量平均分子量は、離型作用の持続性の点から、１０００〜１００００の範囲が好ましい。
なお、重量平均分子量は、ゲルパーミエーションクロマトグラフ（ＧＰＣ）を用い、標準ポリスチレン換算により測定できる。
【０１２０】
上記フッ素含有疎水性基を有するシラン化合物の市販品としては、オプツールＤＳＸ（ダイキン工業（株）製）、ＫＹ−１３０（信越化学工業（株）製）などが挙げられる。
【０１２１】
本発明における金属医療用具としては、例えば、ガイドワイヤー、ステント、針、スタイレット、金属管などが挙げられる。特にガイドワイヤーである場合に、潤滑性の付与、表面の潤滑層の耐久性向上、摺動性の低下抑制効果が最も有効に働くため、体腔や組織内での挿入性、押し込み性、摺動性やそれらの持続性が向上し、本発明の効果が特に顕著に発揮されることとなる。このように、本発明における金属医療用具が、ガイドワイヤーであることもまた、本発明の好適な実施形態の１つである。他方、特にステントである場合に、低タンパク質吸着性および／または低細胞吸着性の付与、表面の潤滑層の耐久性向上、低タンパク質吸着性および／または低細胞吸着性の低下抑制効果が最も有効に働くため、長期間体内に留置する間に潤滑層が流れて取れていくのを防ぎ、ステント表面にタンパク質や細胞が付着するのを妨げる効果が持続し、本発明の効果が特に顕著に発揮されることとなる。このように、本発明における金属医療用具が、ステントであることもまた、本発明の好適な実施形態の１つである。
【０１２２】
本発明における金属医療用具の材料としては、例えば、ステンレス、ニッケル−チタン合金、鉄、チタン、アルミニウム、スズ、亜鉛−タングステン合金などの金属が挙げられるが、中でも、金属医療用具の表面と潤滑層との結合性の観点から、ステンレス、ニッケル−チタン合金が好ましい。すなわち、本発明における金属医療用具が、ステンレス、又は、ニッケル−チタン合金の芯線を含むこともまた、本発明の好適な実施形態の１つである。
【０１２３】
本発明の潤滑性、低タンパク質吸着性および／または低細胞吸着性を有する金属医療用具は、例えば、金属医療用具の表面を上記シラン化合物で処理することにより製造することができる。このように、金属医療用具の表面を、ポリオキシアルキレン基、金属塩含有親水性基、ハロゲン塩含有親水性基、又は、フッ素含有疎水性基である官能基を有するシラン化合物で処理することによって、シラン化合物の加水分解反応や、シラン化合物と金属医療用具の表面に存在する水酸基との間での脱水または脱酸縮合反応などが進行し、金属医療用具の表面に存在する水酸基とシラン化合物との間が化学結合により結合され、これにより、金属医療用具の表面に潤滑性、低タンパク質吸着性および／または低細胞吸着性が付与され、更にその表面の潤滑層の耐久性が向上して、潤滑性、低タンパク質吸着性および／または低細胞吸着性を有する金属医療用具の摺動性の低下、低タンパク質吸着性および／または低細胞吸着性の低下も抑制されることとなる。
すなわち、金属医療用具の表面を、ポリオキシアルキレン基、金属塩含有親水性基、ハロゲン塩含有親水性基、又は、フッ素含有疎水性基である官能基を有するシラン化合物で処理する工程を含む潤滑性、低タンパク質吸着性および／または低細胞吸着性を有する金属医療用具の製造方法もまた、本発明の１つである。
【０１２４】
上記金属医療用具の表面をシラン化合物で処理する方法としては、例えば、上述のシラン化合物を溶媒と混合して溶液を調製し、当該溶液を金属医療用具に塗布する方法、噴霧（吹き付け）する方法、当該溶液に金属医療用具を浸漬する方法などが挙げられる。なお、上記塗布方法、噴霧方法、浸漬方法は、通常行われる方法と同様にして行うことができる。
【０１２５】
上記溶液を調製するための溶媒としては、上述のそれぞれの処理方法において通常用いられる溶媒を使用することができ、例えば、水、パーフルオロヘキサン、酸性水、メタノール、エタノール、水とメタノールやエタノールとの混合液などが用いられる。特に、上記シラン化合物が、ポリオキシアルキレン基を有するシラン化合物、金属塩含有親水性基を有するシラン化合物、又は、ハロゲン塩含有親水性基を有するシラン化合物である場合には、水、酸性水、メタノール、エタノール、水とメタノールやエタノールとの混合液が好適に用いられ、上記シラン化合物が、フッ素含有疎水性基を有するシラン化合物である場合には、パーフルオロヘキサンが好適に用いられる。
【０１２６】
上記溶液の濃度としては、シラン化合物による処理方法、処理に用いる溶液の種類等に応じて適宜設定することができる。
【０１２７】
上記溶液のｐＨとしては、５以下であることが好ましい。金属医療用具の表面を処理するシラン化合物の溶液のｐＨを５以下とすることによって、加水分解反応を促進することができる。該ｐＨとしてより好ましくは４以下である。また、２以上であることが好ましく、３以上であることがより好ましい。
このように、上記処理工程が、ｐＨ５以下の条件下で行われることもまた、本発明の好適な実施形態の１つである。
なお、上記ｐＨの調整方法は特に制限されず、酸又はアルカリを添加するなど、従来公知の方法で行うことができる。当該ｐＨ調整に使用できる酸としては、硫酸、硝酸、塩酸などの無機酸、酢酸などの有機酸等が挙げられ、アルカリとしては、アンモニア水、水酸化ナトリウム、水酸化カリウム等が挙げられる。
【０１２８】
上記製造方法においては、必要に応じて、上記処理工程の前に金属医療用具を、アセトン、エタノール等を用いて洗浄し、乾燥させてから、上記処理工程に供してもよい。なお、乾燥時間、乾燥温度は、通常行われる温度、時間で適宜設定することができる。
【０１２９】
上記製造方法においては、上記処理工程の後、得られた表面処理金属医療用具を、必要に応じて、水、アセトン、エタノール等を用いて洗浄、乾燥してもよい。なお、乾燥温度、乾燥時間は、通常行われる温度、時間で適宜設定することができる。
【０１３０】
上記製造方法は、更に、上記処理工程で得られた表面処理金属医療用具を、湿度５０％以上の条件下に保持する工程を含むことが好ましい。上述のシラン化合物で表面処理された表面処理金属医療用具を、湿度５０％以上の環境下に保持することによって、シラン化合物の加水分解反応や、シラン化合物と金属医療用具の表面に存在する水酸基との間での脱水または脱酸縮合反応などがより進行し、金属医療用具の表面に存在する水酸基とシラン化合物との間の化学結合がより強固となるため、金属医療用具表面の潤滑層の耐久性が更に向上して、本発明の潤滑性、低タンパク質吸着性および／または低細胞吸着性を有する金属医療用具における摺動性の低下、低タンパク質吸着性および／または低細胞吸着性の低下をより抑制することができる。上記表面処理金属医療用具を保持する湿度としては、６０％以上がより好ましく、８０％以上が更に好ましい。上限については特に制限されないが、例えば、１００％であることが好ましい。
【０１３１】
上記保持工程における湿度５０％以上の条件下に保持する時間、温度としては、金属医療用具の表面に存在する水酸基とシラン化合物との間の化学結合がより強固となって、本発明の潤滑性、低タンパク質吸着性および／または低細胞吸着性を有する金属医療用具における摺動性の低下、低タンパク質吸着性および／または低細胞吸着性の低下がより抑制されるように適宜設定することができるが、例えば、２０〜６０時間保持することが好ましく、また、２０〜６０℃で保持することが好ましい。
【実施例】
【０１３２】
以下、実施例に基づいて本発明を具体的に説明するが、本発明はこれらのみに限定されるものではない。
【０１３３】
（実施例１）
ＳＵＳ製のガイドワイヤー（芯線）をアセトンで洗浄し、乾燥した。１０重量％に調整したＳＩＭ６４９２．５７（Ｇｅｌｅｓｔ社製）水溶液中に当該ガイドワイヤーを３０分浸漬した後、取り出して室温（２５℃）、湿度９０％の湿潤下で２４時間放置した。そののち水で洗浄して乾燥した。得られた表面処理ガイドワイヤーを下記する摺動性評価に供した。
【０１３４】
（実施例２）
ＳＵＳ製のガイドワイヤー（芯線）をアセトンで洗浄し、乾燥した。１０重量％に調整したＳＩＢ１８２４．８４（Ｇｅｌｅｓｔ社製）水溶液中に当該ガイドワイヤーを３０分浸漬した後、取り出して室温（２５℃）、湿度９０％の湿潤下で２４時間放置した。そののち水で洗浄して乾燥した。得られた表面処理ガイドワイヤーを下記する摺動性評価に供した。
【０１３５】
（実施例３）
ＳＵＳ製のガイドワイヤー（芯線）をアセトンで洗浄し、乾燥した。１０重量％に調整したＳＩＴ８４０２．０（Ｇｅｌｅｓｔ社製）水溶液中に当該ガイドワイヤーを３０分浸漬した後、取り出して室温（２５℃）、湿度９０％の湿潤下で２４時間放置した。そののち水で洗浄して乾燥した。得られた表面処理ガイドワイヤーを下記する摺動性評価に供した。
【０１３６】
（実施例４）
ＳＵＳ製のガイドワイヤー（芯線）をアセトンで洗浄し、乾燥した。１０重量％に調整したＳＩＴ８３７８．５（Ｇｅｌｅｓｔ社製）水溶液中に当該ガイドワイヤーを３０分浸漬した後、取り出して室温（２５℃）、湿度９０％の湿潤下で２４時間放置した。そののち水で洗浄して乾燥した。得られた表面処理ガイドワイヤーを下記する摺動性評価に供した。
【０１３７】
（実施例５）
ＳＵＳ製のガイドワイヤー（芯線）をアセトンで洗浄し、乾燥した。１０重量％に調整した０．１重量％オプツールＤＳＸ（ダイキン工業（株）製）のパーフルオロヘキサン溶液中に当該ガイドワイヤーを３０分浸漬した後、取り出して室温（２５℃）、湿度９０％の湿潤下で２４時間放置した。そののち水で洗浄して乾燥した。得られた表面処理ガイドワイヤーを下記する摺動性評価に供した。
【０１３８】
（実施例６）
ニッケル−チタン合金製のガイドワイヤー（芯線）をアセトンで洗浄し、乾燥した。１０重量％に調整したＳＩＭ６４９２．５７（Ｇｅｌｅｓｔ社製）水溶液中に当該ガイドワイヤーを３０分浸漬した後、取り出して室温（２５℃）、湿度９０％の湿潤下で２４時間放置した。そののち水で洗浄して乾燥した。得られた表面処理ガイドワイヤーを下記する摺動性評価に供した。
【０１３９】
（実施例７）
ニッケル−チタン合金製のガイドワイヤー（芯線）をアセトンで洗浄し、乾燥した。１０重量％に調整したＳＩＢ１８２４．８４（Ｇｅｌｅｓｔ社製）水溶液中に当該ガイドワイヤーを３０分浸漬した後、取り出して室温（２５℃）、湿度９０％の湿潤下で２４時間放置した。そののち水で洗浄して乾燥した。得られた表面処理ガイドワイヤーを下記する摺動性評価に供した。
【０１４０】
（実施例８）
ニッケル−チタン合金製のガイドワイヤー（芯線）をアセトンで洗浄し、乾燥した。１０重量％に調整したＳＩＴ８４０２．０（Ｇｅｌｅｓｔ社製）水溶液中に当該ガイドワイヤーを３０分浸漬した後、取り出して室温（２５℃）、湿度９０％の湿潤下で２４時間放置した。そののち水で洗浄して乾燥した。得られた表面処理ガイドワイヤーを下記する摺動性評価に供した。
【０１４１】
（実施例９）
ニッケル−チタン合金製のガイドワイヤー（芯線）をアセトンで洗浄し、乾燥した。１０重量％に調整したＳＩＴ８３７８．５（Ｇｅｌｅｓｔ社製）水溶液中に当該ガイドワイヤーを３０分浸漬した後、取り出して室温（２５℃）、湿度９０％の湿潤下で２４時間放置した。そののち水で洗浄して乾燥した。得られた表面処理ガイドワイヤーを下記する摺動性評価に供した。
【０１４２】
（実施例１０）
ニッケル−チタン合金製のガイドワイヤー（芯線）をアセトンで洗浄し、乾燥した。１０重量％に調整した０．１重量％オプツールＤＳＸ（ダイキン工業（株）製）のパーフルオロヘキサン溶液中に当該ガイドワイヤーを３０分浸漬した後、取り出して室温（２５℃）、湿度９０％の湿潤下で２４時間放置した。そののち水で洗浄して乾燥した。得られた表面処理ガイドワイヤーを下記する摺動性評価に供した。
【０１４３】
（実施例１１）
ＳＵＳ製のガイドワイヤー（芯線）をアセトンで洗浄し、乾燥した。１０重量％に調整したＳＩＴ８１９２．２（Ｇｅｌｅｓｔ社製）水溶液中に当該ガイドワイヤーを３０分浸漬した後、取り出して室温（２５℃）、湿度９０％の湿潤下で２４時間放置した。そののち水で洗浄して乾燥した。得られた表面処理ガイドワイヤーを下記する摺動性評価に供した。
【０１４４】
（実施例１２）
ＳＵＳ製のガイドワイヤー（芯線）をアセトンで洗浄し、乾燥した。１０重量％に調整したＳＩＢ１５００．０（Ｇｅｌｅｓｔ社製）水溶液中に当該ガイドワイヤーを３０分浸漬した後、取り出して室温（２５℃）、湿度９０％の湿潤下で２４時間放置した。そののち水で洗浄して乾燥した。得られた表面処理ガイドワイヤーを下記する摺動性評価に供した。
【０１４５】
（実施例１３）
ＳＵＳ製のガイドワイヤー（芯線）をアセトンで洗浄し、乾燥した。１０重量％に調整したＳＩＢ１５００．０（Ｇｅｌｅｓｔ社製）水溶液中（酢酸でｐＨ４に調整したもの）に当該ガイドワイヤーを３０分浸漬した後、取り出して室温（２５℃）、湿度９０％の湿潤下で２４時間放置した。そののち水で洗浄して乾燥した。得られた表面処理ガイドワイヤーを下記する摺動性評価に供した。
【０１４６】
（実施例１４）
ＳＵＳ製のガイドワイヤー（芯線）をアセトンで洗浄し、乾燥した。１０重量％に調整したＳＳＰ−０６０（Ｇｅｌｅｓｔ社製）水溶液中に当該ガイドワイヤーを３０分浸漬した後、取り出して室温（２５℃）、湿度９０％の湿潤下で２４時間放置した。そののち水で洗浄して乾燥した。得られた表面処理ガイドワイヤーを下記する摺動性評価に供した。
【０１４７】
（比較例１）
ＳＵＳ製のガイドワイヤー（芯線）をアセトンで洗浄し、乾燥しただけのものを下記する摺動性評価に供した。
【０１４８】
（比較例２）
ニッケル−チタン合金製のガイドワイヤー（芯線）をアセトンで洗浄し、乾燥しただけのものを下記する摺動性評価に供した。
【０１４９】
＜摺動性評価＞
表面処理ガイドワイヤー又はガイドワイヤーに水をつけて手で擦り摺動性を評価した。
評価の結果、比較例１のガイドワイヤーに比べ、実施例１〜５および実施例１１〜１４の表面処理ガイドワイヤーはつるつる感があり、摺動性が向上していた。特に実施例１１と実施例１４のつるつる感が高かった。また、１００回擦ってもつるつる感に変化はなかった。
同様に比較例２のガイドワイヤーに比べ、実施例６〜１０の表面処理ガイドワイヤーはつるつる感があり、摺動性が向上していた。また、１００回擦ってもつるつる感に変化はなかった。
【０１５０】
なお、ポリオキシアルキレン基は、タンパク質や細胞の吸着量が少ないことが知られている。更に、金属塩含有親水性基は、ポリオキシアルキレン基よりも、さらにタンパク質や細胞の吸着量が少ないことが知られている。そして更には、ハロゲン塩含有親水性基は、金属塩含有親水性基よりタンパク質や細胞の吸着量がやや多いが、金属に比べ少ないことが知られている。また、フッ素含有疎水性基も、比較的タンパク質や細胞の吸着量が少ないことが知られている。